(57)【特許請求の範囲】
【請求項１】
モリブドリン酸および／またはモリブドバナドリン酸からなるヘテロポリ酸またはその塩を含むヘテロポリ酸系触媒であって、その活性の低下した劣化触媒を再生するにあたり、該劣化触媒と含窒素ヘテロ環化合物とを、アンモニウム根および硝酸根の存在下、かつ総硝酸根量１モルに対し総アンモニウム根量が１．７モルを超えない条件下で混合した後、乾燥、焼成することを特徴とするヘテロポリ酸系触媒の再生方法。
【請求項２】
さらに、モリブデン原子１２モルに対し総アンモニウム根量が１５モルを超えない条件下で混合する請求項１記載の再生方法。
【請求項３】
さらに、ヘテロポリ酸系触媒の構成元素を含む化合物および／またはヘテロポリ酸系触媒の構成元素以外の元素を含む化合物を混合する請求項１または２記載の再生方法。
【請求項４】
含窒素ヘテロ環化合物がピリジン、ピペリジン、ピペラジン、ピリミジン、イソキノリンおよびこれらの誘導体から選ばれる少なくとも一種である請求項１から３のいずれかに記載の再生方法。
【請求項５】
メタクロレイン、イソブチルアルデヒドおよび／またはイソ酪酸を接触気相酸化してメタクリル酸を製造する際に、請求項１から４のいずれかに記載の方法により再生した触媒を用いることを特徴とするメタクリル酸の製造方法。
【発明の詳細な説明】
【０００１】
【発明の属する技術分野】
本発明はヘテロポリ酸系触媒の再生方法およびメタクリル酸の製造方法に関する。詳しくは、接触気相酸化反応に長期間使用するなどして活性劣化したヘテロポリ酸系触媒を再生する方法およびこの再生されたヘテロポリ酸系触媒の存在下にメタクロレイン、イソブチルアルデヒドおよび／またはイソ酪酸を気相酸化または気相酸化脱水素してメタクリル酸を製造する方法に関する。
【０００２】
【従来の技術】
メタクロレイン、イソブチルアルデヒドまたはイソ酪酸などを気相酸化してメタクリル酸を製造する際には、リン−モリブデンあるいはリン−モリブデン−バナジウムの元素からなるヘテロポリ酸あるいはそれらの塩を主成分とするヘテロポリ酸系触媒が用いられている。
【０００３】
一般に工業的気相酸化反応は長期間連続して行うことが前提となっており、その間、触媒には多大な熱的負荷がかかるため物理的、化学的に好ましくない変化が起こり、その結果、触媒の劣化が進み、次第に反応の継続が困難となる。そのため、一定期間を過ぎると劣化触媒を反応管から抜き出して、新たに調製した触媒を充填する必要があり、その際の触媒コストは経済的に大きな負担となる。このような状況は、上記のヘテロポリ酸系触媒を用いたメタクロレイン、イソブチルアルデヒドまたはイソ酪酸などの気相酸化によるメタクリル酸の製造の場合も同様である。
【０００４】
そこで、活性の低下した触媒の再生が経済的観点から重要であり、劣化したヘテロポリ酸系触媒の再生についても種々の提案がなされている。例えば、特公平４−５００６２号公報には、劣化触媒をピリジンなどの含窒素ヘテロ環化合物で処理して再生する方法が記載されている。また、特公平７−２０５５２号公報には、リン、モリブデンおよびアルカリ金属を含む失活触媒をアンモニア水とアミンなどとを含む水溶液で処理した後、乾燥、焼成して再生する方法が記載されている。
【０００５】
しかし、ヘテロポリ酸系触媒の劣化の原因については未だ究明されていないのが実状である。上記公報にも劣化の原因についての具体的記載はなく、特公平４−５００６２号公報では、（１）Ｘ線回折の測定結果で、劣化触媒では、劣化前の触媒（フレッシュ触媒）では認められない回折線（三酸化モリブデンに帰属される）が認められが、再生触媒にはこの回折線が消え、フレッシュ触媒と同じＸ線回折図が得られる、（２）ＢＥＴ比表面積の測定結果で、劣化触媒では、フレッシュ触媒の６割程度にまで低下するが、再生触媒では、フレッシュ触媒とほぼ同程度まで回復する、（３）反応成績がフレッシュ触媒と同等である、ことをもって再生が行われたとしている。また、特公平７−２０５５２号公報でも、上記と同様な結果を示して再生が行われたことを確認しているにすぎない。
【０００６】
【発明が解決しようとする課題】
前記のとおり、触媒コストの削減が生産コストの低減に寄与するところは大きいことから、従来の再生方法に対し、更に一段と改善された再生方法の開発が望まれている。かくして、本発明は活性劣化したヘテロポリ酸系触媒を、フレッシュ触媒とほぼ同等の活性を示し、しかもその活性を長期間維持できるようなヘテロポリ酸系触媒に効率よく再生する方法を提供しようとするものである。
【０００７】
詳しくは、本発明の目的の一つは、劣化したヘテロポリ酸系触媒を、フレッシュ触媒と同一組成を有するヘテロポリ酸系触媒に再生する方法を提供することにある。
【０００８】
本発明の他の目的は、劣化したヘテロポリ酸系触媒を、フレッシュ触媒と組成が異なるヘテロポリ酸系触媒に再生する方法を提供することにある。この方法によれば、劣化したヘテロポリ酸系触媒を出発原料として、新たなヘテロポリ酸系触媒に調製し直すことができる。
【０００９】
本発明の他の目的は、上記方法で再生した触媒を用いて、メタクロレイン、イソブチルアルデヒドおよび／またはイソ酪酸を接触気相酸化してメタクリル酸を製造する方法を提供することにある。
【００１０】
【課題を解決するための手段】
本発明者らは、ヘテロポリ酸系触媒の長期間の使用による劣化の原因は、（１）触媒組成のうち、特にヘテロポリ酸構成元素であるリン、モリブデン、バナジウムなどが飛散し、フレッシュ触媒と組成が著しく変わること、（２）触媒物性面については、比表面積の低下およびヘテロポリ酸構造の一部崩壊であることを確認した。そして、本発明者らは、飛散、消失したヘテロポリ酸構成元素を劣化触媒に補充することについて研究を重ねたところ、劣化触媒を、含窒素ヘテロ環化合物の存在下、しかもアンモニウム根と硝酸根とが特定の割合で存在する条件下に処理すると、消失したヘテロポリ酸構成元素を効果的に補充できること、またこのようして得られる再生ヘテロポリ酸系触媒はフレッシュ触媒とほぼ同一の比表面積を有し、またそのＸ線回折図はフレッシュ触媒のＸ線回折図とほぼ同一であって、崩壊したヘテロポリ酸構造が回復していること、さらに過度の熱負荷を受けるなどの原因により、触媒の組成に変化がなくともヘテロポリ酸構造の一部崩壊などにより劣化した触媒についても同様の処理により、触媒性能、構造が再生されることを見出し、これらの知見に基づいて本発明を完成するに至った。
【００１１】
すなわち、本発明は、モリブドリン酸および／またはモリブドバナドリン酸からなるヘテロポリ酸またはその塩を含むヘテロポリ酸系触媒であって、その活性の低下した劣化触媒を再生するにあたり、該劣化触媒と含窒素ヘテロ環化合物とを、アンモニウム根および硝酸根の存在下、かつ総硝酸根量１モルに対し総アンモニウム根量が１．７モルを超えない条件下に混合した後、乾燥、焼成することを特徴とするヘテロポリ酸系触媒の再生方法である。
【００１２】
また、本発明は、メタクロレイン、イソブチルアルデヒドおよび／またはイソ酪酸を接触気相酸化してメタクリル酸を製造する際に、上記方法により再生した触媒を用いることを特徴とするメタクリル酸の製造方法である。
【００１３】
本発明の再生方法は、種々の理由によって活性劣化したヘテロポリ酸系触媒の再生に用いられるが、長期間の使用によって活性劣化したヘテロポリ酸系触媒の再生に好適に用いられる。
【００１４】
【発明の実施の形態】
本発明の再生方法は、有機化合物の気相酸化反応に用いられるヘテロポリ酸系触媒であればいずれも適用できるが、不飽和アルデヒド等を気相酸化して対応する不飽和カルボン酸を製造する際に用いられるヘテロポリ酸系触媒、特にメタクロレイン、イソブチルアルデヒドおよび／またはイソ酪酸を気相酸化してメタクリル酸を製造するのに用いられるヘテロポリ酸系触媒の再生に好適に用いられる。
【００１５】
本発明のヘテロポリ酸系触媒とは、リン−モリブデン、あるいはリン−モリブデン−バナジウムを必須構成元素とするヘテロポリ酸、またはその塩を含むものである。なかでも、下記一般式（Ｉ）
ＰaＭｏbＶcＸdＹeＯf        （Ｉ）
（式中、Ｍｏ、Ｖ、ＰおよびＯはそれぞれモリブデン、バナジウム、リンおよび酸素を示し、Ｘはカリウム、ルビジウム、セシウムおよびタリウムよりなる群から選ばれた少なくとも１種の元素を示し、Ｙはアルカリ土類金属、銅、銀、ヒ素、アンチモン、ビスマス、鉄、コバルト、ニッケル、クロム、マンガン、タングステン、ジルコニウム、ニオブ、チタン、亜鉛、スズ、セレン、テルル、ゲルマニウム、パラジウム、ロジウム、希土類元素およびケイ素からなる群から選ばれた少なくとも１種の元素を示す。また、添字ａ、ｂ、ｃ、ｄ、ｅおよびｆは各元素の原子比を表し、ｂ＝１２としたとき、ａ、ｃ、ｄ、ｅはそれぞれ０（ゼロ）を含まない３以下の値をとり、かつｆは他の元素の原子価および原子比の値によって定まる値をとる。）で表されるヘテロポリ酸系触媒の再生に好適に用いられる。このヘテロポリ酸系触媒は、当該技術分野でよく知られた方法によって調製することができる。
【００１６】
本発明の特徴は、劣化触媒と含窒素ヘテロ環化合物とを、アンモニウム根および硝酸根の存在下、しかも総硝酸根量１モルに対し総アンモニウム根量が１．７モルを超えない（総アンモニウム根量／総硝酸根量≦１．７（モル比））条件下、好ましくは０．０１〜１．７モル、より好ましくは０．１〜１．６モルの条件下で混合する点にある。このようにすることにより、過度の熱負荷などにより、ヘテロポリ酸構造が一部崩壊して劣化した触媒について、そのヘテロポリ酸構造が再生され、結果として、劣化触媒の触媒性能が再生される（実施例９参照）。総硝酸根量１モルに対し総アンモニウム根量が１．７モルを超えると十分な再生効果を得ることができない。
【００１７】
また、本発明の再生方法においては、モリブデン原子１２モルに対し総アンモニウム根量が１５モルを超えない条件下、好ましくは０．１〜１５モル、より好ましくは２〜１４モルの条件下で混合するのが好ましい。
【００１８】
さらに、本発明の再生方法においては、元のヘテロポリ酸系触媒の構成元素を含む化合物および／または元のヘテロポリ酸系触媒の構成元素以外の元素を含む化合物の存在下に行うのが好ましい。元のヘテロポリ酸系触媒の構成元素を含む化合物を用いることにより、構成元素が飛散・消失した劣化ヘテロポリ酸系触媒を元のヘテロポリ酸系触媒と同一組成を有するヘテロポリ酸系触媒に再生することができる。また、元のヘテロポリ酸系触媒の構成元素を含む化合物と元のヘテロポリ酸系触媒の構成元素と異なる元素を含む化合物、または元のヘテロポリ酸系触媒の構成元素と異なる元素を含む化合物を用いることにより、劣化したヘテロポリ酸系触媒を元のヘテロポリ酸系触媒と異なる組成のヘテロポリ酸系触媒に再生することができる。つまり、劣化したヘテロポリ酸系触媒を出発原料として用いて、新たなヘテロポリ酸系触媒に調製し直すことができる。
【００１９】
硝酸根とアンモニウム根とを、総硝酸根量１モルに対し総アンモニウム根量が１．７モルを超えないように、混合物中に存在させる方法には特に制限はなく、種々の方法によって行うことができる。例えば、硝酸根供給源として、硝酸、硝酸アンモニウムなど、あるいは元素を追加する場合には、その追加元素の硝酸塩などを新たに添加するなどすればよい。また、アンモニウム根供給源として、硝酸アンモニウム、炭酸アンモニウム、炭酸水素アンモニウム、酢酸アンモニウムなど、あるいは元素を追加する場合には、その追加元素のアンモニウム塩を新たに添加するなどすればよい。
【００２０】
以下、本発明の再生方法を、元のヘテロポリ酸系触媒の構成元素を含む化合物および／または元のヘテロポリ酸系触媒の構成元素以外の元素を含む化合物の存在下に実施する場合を例に挙げて説明する。
【００２１】
本発明の再生方法の一つ（以下、「再生方法Ａ」という）は、元のヘテロポリ酸系触媒の構成元素を含む化合物を用いるものであり、前記のとおり、劣化したヘテロポリ酸系触媒を元のヘテロポリ酸系触媒と同一組成を有するヘテロポリ酸系触媒に再生することができる。また、本発明の他の再生方法（以下、「再生方法Ｂ」という）は、元のヘテロポリ酸系触媒の構成元素を含む化合物と元のヘテロポリ酸系触媒の構成元素と異なる元素を含む化合物、または元のヘテロポリ酸系触媒の構成元素と異なる元素を含む化合物を用いるものであり、前記のとおり、劣化したヘテロポリ酸系触媒を元のヘテロポリ酸系触媒と異なる組成のヘテロポリ酸系触媒に再生することができる。以下、再生方法Ａおよび再生方法Ｂについて説明する。
【００２２】
＜再生方法Ａ＞
フレッシュ触媒と劣化触媒とについて蛍光Ｘ線回折にて組成分析を行い、劣化により触媒から飛散、消失した構成元素、例えば、リンおよびモリブデン、あるいはリン、モリブデンおよびバナジウムの量を割り出す。次に、これら消失元素を補充してフレッシュ触媒と全く同一の組成（構成元素および元素構成比）となるような量の各消失構成元素を含む化合物と含窒素ヘテロ環化合物とをもってアンモニウム根および硝酸根の存在下に劣化触媒を処理する。
【００２３】
上記含窒素ヘテロ環化合物の代表例としては、ピリジン、ピペリジン、ピペラジン、ピリミジン、イソキノリンおよびこれら化合物の誘導体（アルキル置換誘導体等）を挙げることができる。これら化合物は、その硝酸塩、硫酸塩、塩酸塩などの無機塩類の形態で使用するのが好ましい（特公平４−５００６２号公報参照）。この含窒素ヘテロ環化合物の使用量は劣化触媒の１〜５０質量％の範囲内で適宜選ぶことができる。
【００２４】
上記消失構成元素を含む化合物については、リンおよびモリブデン、あるいはリン、モリブデンおよびバナジウムを含むヘテロポリ酸の調製に一般に用いられている出発原料（例えば、塩または酸化物）を用いることができる。例えば、リン出発原料としては、リン酸、リン酸アンモニウムなど、モリブデン出発原料としては、モリブデン酸アンモニウム、三酸化モリブデン、モリブデン酸など、またバナジウム出発原料としては、メタバナジン酸アンモニウムなどを用いることができる。これら消失構成元素含有化合物の使用量は、消失構成元素を補充して、フレッシュ触媒と同一組成を有する再生触媒が得られるように、消失構成元素の量に応じて適宜決定される。
【００２５】
劣化触媒を上記の含窒素ヘテロ環化合物および消失構成元素含有化合物で処理するには、アンモニウム根および硝酸根の存在下に劣化触媒、含窒素ヘテロ環化合物および消失構成元素含有化合物の混合物を調製し、これを乾燥した後、焼成すればよい。具体的には、例えば、劣化触媒を水に分散し、これに含窒素ヘテロ環化合物と消失構成元素含有化合物とを添加し、アンモニウム根および硝酸根の量を調整した後、攪拌下に濃縮し、１００〜３００℃の範囲で乾燥し、通常、適宜成形した後、２００〜６００℃の範囲で焼成する。なお、この際に、特開平４−５００６２号公報記載の方法に準じて、上記乾燥の後に、窒素などの不活性ガス中で２００〜６００℃の範囲で焼成した後、さらに空気中で１００〜４００℃の範囲で焼成してもよい。
【００２６】
再生方法Ａによれば、劣化触媒をフレッシュ触媒と同一の組成の触媒に再生することができる。そして、後記実施例に示すように、再生触媒はフレッシュ触媒とほぼ同一の比表面積を有し、またＸ線回折において、三酸化モリブデンに帰属される回折線を示さないなど、フレッシュ触媒とほぼ同一の物性を有している。
【００２７】
なお、劣化触媒をフレッシュ触媒と同一の組成の触媒に再生できるほかに、フレッシュ触媒と構成元素比（原子比）が異なる触媒に再生することも可能であり、再生方法Ａはこのような態様も包含するものである。
【００２８】
＜再生方法Ｂ＞
劣化触媒を、含窒素ヘテロ環化合物と、元の触媒の構成元素を含む化合物および元の触媒の構成元素以外の元素を含む化合物、または元の触媒の構成元素以外の元素を含む化合物とで処理するものである。この方法によれば、劣化触媒を原料として、元の触媒と組成（構成元素）の異なる触媒に再生することができる。
【００２９】
上記元の触媒の構成元素と異なる元素を含む化合物としては、元の触媒に含まれていない元素であって、アルカリ金属、アルカリ土類金属、銅、銀、ヒ素、アンチモン、ビスマス、鉄、コバルト、ニッケル、クロム、マンガン、タングステン、ジルコニウム、ニオブ、チタン、亜鉛、スズ、セレン、テルル、ゲルマニウム、パラジウム、ロジウム、希土類元素、ケイ素など一般のヘテロポリ酸塩を構成する金属元素を含む化合物、例えばこれらの金属元素の硝酸塩、炭酸塩、硫酸塩、塩化物、水酸化物、酸化物などを用いることができる。
【００３０】
再生方法Ｂは、上記化合物を用いる点を除けば再生方法Ａと同様に行うことができる。すなわち、アンモニウム根および硝酸根の存在下、劣化触媒と、含窒素ヘテロ環化合物と、元の触媒の構成元素を含む化合物および元の触媒の構成元素以外の元素を含む化合物、または元の触媒の構成元素以外の元素を含む化合物とを含有する混合物を調製し、これを乾燥した後、焼成すればよい。元の触媒の構成元素を含む化合物および／または元の触媒の構成元素以外の元素を含む化合物の使用量については、目的とする再生触媒の組成に応じて、適宜決定すればよい。
【００３１】
本発明の再生方法によって得られる再生触媒は、元の触媒と同様の触媒性能を有し、単独、あるいはフレッシュ触媒との混合により、有機化合物の気相酸化、特にメタクロレイン、イソブチルアルデヒドおよび／またはイソ酪酸を気相酸化してメタクリル酸を製造するのに好適に用いられる。
【００３２】
【発明の効果】
本発明の再生方法によれば、含窒素ヘテロ環化合物単独で処理する再生方法、あるいは含窒素ヘテロ環化合物の不存在下に消失構成元素を補充する再生方法によって得られる再生触媒に比べて、触媒活性が著しく高く、またフレッシュ触媒と同等の物性を有する再生触媒を得ることができる。
【００３３】
【実施例】
以下、実施例を挙げて本発明を更に具体的に説明する。なお、転化率、選択率および単流収率は次のとおり定義される。
転化率（モル％）＝（反応したメタクロレインのモル数／供給したメタクロレインのモル数）×１００
選択率（モル％）＝（生成したメタクリル酸のモル数／反応したメタクロレインのモル数）×１００
単流収率（モル％）＝（生成したメタクリル酸のモル数／供給したメタクロレインのモル数）×１００
【００３４】
実施例１
（触媒調製）
６０℃に加熱した水２，８００ｍｌにパラモリブデン酸アンモニウム１，２３６ｇとメタバナジン酸アンモニウム６８．２ｇとを溶解して攪拌した。この溶液にピリジン２８０ｇとリン酸（８５％）８７．４ｇとを加え、続いて硝酸（６５％）７７０ｇと、硝酸セシウム１３６．４ｇおよび硝酸銅１４．１ｇを水１，０００ｍｌに溶かした溶液とを加え攪拌下に加熱濃縮した。得られた粘土状物質を５ｍｍφ×６ｍｍＬの円柱型に成形し、１２０℃で１５時間乾燥した後、窒素気流中４３０℃で４時間、続いて空気気流中４００℃で２時間焼成した。このようにして得られた触媒の組成を蛍光Ｘ線を用いて分析したところ、酸素を除く金属元素の原子比で、Ｐ：Ｍｏ：Ｖ：Ｃｕ：Ｃｓ＝１．３：１２：１：０．１：１．２であった。また、Ｘ線回折（対陰極Ｃｕ−Ｋα）の測定結果から、この触媒はモリブドバナドリン酸およびその一部金属塩を主成分とする組成のものであった。この触媒のＢＥＴ比表面積および三酸化モリブデン（ＭｏＯ3）に帰属されるＸ線回折線の有無を表１に示す。
【００３５】
（劣化）
上記触媒７５０ｍｌについて下記劣化促進試験を５，０００時間連続して行った。このようにして得られた劣化触媒の組成を蛍光Ｘ線を用いて分析したところ、酸素を除く金属元素の原子比で、Ｐ：Ｍｏ：Ｖ：Ｃｕ：Ｃｓ＝１．１０：９．８：０．９８：０．１：１．２であり、フレッシュ触媒の組成と大きく変化していた。また、Ｘ線回折の測定結果では、フレッシュ触媒にはまったく見られなかった２θ＝２７．３、１２．７、２３．３および２５．６゜付近などに三酸化モリブデンに帰属される強い回折線が現れ、ヘテロポリ酸構造が一部崩壊していることが認められた。この劣化触媒のＢＥＴ比表面積および三酸化モリブデンに帰属されるＸ線回折線の有無を表１に示す。
【００３６】
＜劣化促進試験＞
触媒を内径２５ｍｍφのステンレス製反応管に７５０ｍｌ充填し、３８０℃の溶融塩浴中に浸漬し、この管内に容量比でメタクロレイン：酸素：窒素：水＝２：６：３２：１０の原料混合ガスを空間速度２，０００ｈ-1（ＳＴＰ）で５，０００時間連続して通過させる。
【００３７】
（再生処理）
劣化触媒１００ｇを水２００ｍｌに分散させ７０℃にて攪拌した。蛍光Ｘ線にて分析されたフレッシュ触媒と劣化触媒との成分差分としてパラモリブデン酸アンモニウム２２．２ｇ、リン酸（８５％）１．３ｇ、メタバナジン酸アンモニウム０．１３ｇを加え、さらに硝酸アンモニウム４０ｇとピリジン１５ｇおよび硝酸（６５％）１５ｇを加え、攪拌下に濃縮した。混合物調製時の総アンモニウム根量はモリブデン原子１２モルに対し１０．６７モルであり、総アンモニウム根量／総硝酸根量（モル比）は０．９３であった。得られた粘土状物質を２００℃で乾燥した後、５ｍｍφ×６ｍｍＬの円柱型に成形した。これを２００℃で乾燥後、窒素気流中４３０℃で３時間、続いて空気気流中４００℃で２時間焼成し、再生触媒とした。蛍光Ｘ線を用い、触媒組成を分析した結果、酸素を除く金属元素の原子比でＰ：Ｍｏ：Ｖ：Ｃｕ：Ｃｓ＝１．３：１２：１：０．１：１．２であった。この再生触媒においては、劣化触媒に見られた三酸化モリブデンに帰属される回折線は完全に消失しており、フレッシュ触媒と同じ回折線を示した。再生触媒のＢＥＴ比表面積および三酸化モリブデンに帰属される回折線の有無を表１に示す。
【００３８】
＜性能試験＞
触媒５０ｍｌを内径２５ｍｍφのステンレス製Ｕ字管に充填し、２８０℃の溶融塩浴中に浸漬し、この管内に容量比でメタクロレイン：酸素：窒素：水＝１：３：３６：１０の原料混合ガスを空間速度１，０００ｈ-1（ＳＴＰ）で通過させた。結果を表１に示す。
【００３９】
表１の結果から、再生触媒はフレッシュ触媒とほぼ同じ物理的特性を有し、またその触媒性能もフレッシュ触媒とほぼ同等であることがわかる。
【００４０】
実施例２
実施例１の再生処理の際に、硝酸アンモニウムの量を４０ｇから１５ｇに変更した以外は実施例１と同様の操作を行った。なお、混合物調製時の総アンモニウム根量はモリブデン原子１２モルに対し５．１９モルであり、総アンモニウム根量／総硝酸根量（モル比）は０．８７であった。結果を表１に示す。
【００４１】
実施例３
実施例１の再生処理の際に、硝酸アンモニウムの量を４０ｇから５ｇに変更した以外は実施例１と同様の操作を行った。なお、混合物調製時の総アンモニウム根量はモリブデン原子１２モルに対し３．００モルであり、総アンモニウム根量／総硝酸根量（モル比）は０．７９であった。結果を表１に示す。
【００４２】
実施例４
実施例１の再生処理の際に、硝酸を添加せず（硝酸０ｇ）、また硝酸アンモニウムの量を４０ｇから２０ｇに変更した以外は実施例１と同様の操作を行った。混合物調製時の総アンモニウム根量はモリブデン原子１２モルに対し６．２９モルであり、総アンモニウム根量／総硝酸根量（モル比）は１．４３であった。結果を表１に示す。
【００４３】
実施例５
実施例３の再生処理の際に、硝酸の量を１５ｇから５５ｇに変更した以外は実施例３と同様の操作を行った。混合物調製時の総アンモニウム根量はモリブデン原子１２モルに対し３．００モルであり、総アンモニウム根量／総硝酸根量（モル比）は０．２７であった。結果を表１に示す。
【００４４】
実施例６
実施例１の再生処理の際に、パラモリブデン酸アンモニウム２２．１ｇを三酸化モリブデン１８．１ｇに変更した以外は実施例１と同様の操作を行った。混合物調製時の総アンモニウム根量はモリブデン原子１２モルに対し８．７８モルであり、総アンモニウム根量／総硝酸根量（モル比）は０．７７であった。結果を表１に示す。
【００４５】
実施例７、８
実施例１の再生処理の際に、ピリジンを各々同量のピペリジン、ピペラジンに変更した以外は実施例１と同様の操作を行った。結果を表１に示す。
【００４６】
実施例９
（熱劣化）
実施例１で得られたフレッシュ触媒を、さらに空気中６５０℃で２時間焼成した。このようにして得られた熱劣化触媒の組成を蛍光Ｘ線を用いて分析したところ、酸素を除く金属元素の原子比で、Ｐ：Ｍｏ：Ｖ：Ｃｕ：Ｃｓ＝１．３：１２：１：０．１：１．２であり、フレッシュ触媒と同じ組成であった。しかしながら、Ｘ線回折の測定結果では、三酸化モリブデンに帰属される回折線が現れ、ヘテロポリ酸構造が一部崩壊していることが認めれた。この熱劣化触媒のＢＥＴ比表面積および三酸化モリブデンに帰属されるＸ線回折線の有無を表１に示す。
【００４７】
（再生処理）
実施例１の再生処理の際に、劣化触媒を上記熱劣化触媒１００ｇとし、パラモリブデン酸アンモニウム、リン酸、メタバナジン酸アンモニウムを加えない以外は、実施例１と同様の処理を行った。混合物調製時の総アンモニウム根量はモリブデン原子１２モルに対し１０．５６であり、総アンモニウム根量／総硝酸根量（モル比）は０．７６であった。結果を表１に示す。
【００４８】
比較例１
実施例９の再生処理の際に、硝酸アンモニウム４０ｇを酢酸アンモニウム４０ｇに変更した以外は同様の処理を行った。混合物調製時の総アンモニウム根量はモリブデン原子１２モルに対し１０．９６モルであり、総アンモニウム根量／総硝酸根量（モル比）は３．３６であった。
【００４９】
比較例２
実施例９の再生処理の際に、ピリジンの使用量を０（ゼロ）とした以外は同様の処理を行った。混合物調製時の総アンモニウム根量はモリブデン原子１２モルに対し１０．５６モルであり、総アンモニウム根量／総硝酸根量（モル比）は０．７６であった。
【００５０】
【表１】
0003763246.tif 000002
【００５１】
実施例１０
実施例１の再生処理において、Ｐ：Ｍｏ：Ｖ：Ｃｕ：Ｃｓ：Ａｇ＝１．３：１２：１：０．１：１．２：０．１となるように硝酸銀をメタバナジン酸アンモニウムと同時に添加した以外は実施例１と同様の処理を行った。結果を表２に示す。
【００５２】
実施例１１
実施例１の再生処理において、Ｐ：Ｍｏ：Ｖ：Ｃｕ：Ｃｓ：Ｚｒ＝１．３：１２：１：０．１：１．２：０．１となるようにオキシ硝酸ジルコニルをメタバナジン酸アンモニウムと同時に添加した以外は実施例１と同様の処理を行った。結果を表２に示す。
【００５３】
実施例１２
実施例１の再生処理において、Ｐ：Ｍｏ：Ｖ：Ｃｕ：Ｃｓ：Ｚｎ＝１．３：１２：１：０．１：１．２：０．１となるように酸化亜鉛をメタバナジン酸アンモニウムと同時に添加した以外は実施例１と同様の処理を行った。結果を表２に示す。
【００５４】
参考例１〜３
実施例１において、実施例１０〜１２で得られた触媒と同一組成となるように、硝酸セシウムと硝酸銅の水溶液を加えた後に、硝酸銀、オキシ硝酸ジルコニルおよび酸化亜鉛を加えた以外は実施例１（触媒調製）と同様に触媒を調製した。結果を表２に示す。
【００５５】
【表２】
0003763246.tif 000003